(57)【要約】水不溶性フェノール樹脂のメチルエチルケトン溶液と水溶性高分子物質水溶液とから調製されたフェノール樹脂エマルジョンおよびフェノール樹脂用硬化剤を含有する水性加硫接着剤組成物。この水性加硫接着剤組成物は、水と完全な混和性を有する有機溶剤の代りに水と部分的に混和性を有するメチルエチルケトンを用い、しかもそれの使用量を著しく低減せしめている。水溶性高分子物質としてはＰＶＡ、好ましくはアセトアセチル基変性ＰＶＡが用いられ、この水性加硫接着剤組成物は、金属と（水素化）ＮＢＲまたはアクリルゴムとの加硫接着に好適に用いられる。【特許請求の範囲】
【請求項１】
水不溶性フェノール樹脂のメチルエチルケトン溶液と水溶性高分子物質水溶液とから調製されたフェノール樹脂エマルジョンおよびフェノール樹脂用硬化剤を含有してなる水性加硫接着剤組成物。
【請求項２】
水不溶性フェノール樹脂が５〜２５重量％、水溶性高分子物質が０．２〜６重量％、メチルエチルケトンが３〜４０重量％、そして残部が水となる混合比率を有するフェノール樹脂エマルジョンが用いられた請求項１記載の水性加硫接着剤組成物。
【請求項３】
メチルエチルケトン含有量が１０重量％以下である請求項１記載の水性加硫接着剤組成物。
【請求項４】
水不溶性フェノール樹脂がノボラック型フェノール樹脂またはそれとレゾール型フェノール樹脂との混合物である請求項１記載の水性加硫接着剤組成物。
【請求項５】
ノボラック型フェノール樹脂１００重量部当り２００重量部以下のレゾール型フェノール樹脂が併用された請求項４記載の水性加硫接着剤組成物。
【請求項６】
水不溶性フェノール樹脂が濃度４０〜６０重量％のメチルエチルケトン溶液として用いられた請求項１記載の水性加硫接着剤組成物。
【請求項７】
水溶性高分子物質がポリビニルアルコールである請求項１記載の水性加硫接着剤組成物。
【請求項８】
水溶性高分子物質がアセトアセチル基変性ポリビニルアルコールである請求項１記載の水性加硫接着剤組成物。
【請求項９】
さらに有機金属化合物が添加された請求項５記載の水性加硫接着剤組成物。
【請求項１０】
フェノール樹脂用硬化剤がヘキサメチレンテトラミンである請求項１記載の水性加硫接着剤組成物。
【請求項１１】
ヘキサメチレンテトラミンがフェノール樹脂エマルジョン１００重量部当り０．１〜５重量部の割合で用いられた請求項１０記載の水性加硫接着剤組成物。
【請求項１２】
ヘキサメチレンテトラミンと共に水が用いられた請求項１０記載の水性加硫接着剤組成物。
【請求項１３】
水がフェノール樹脂エマルジョン１００重量部当り１０００重量部以下の割合で用いられた請求項１３記載の水性加硫接着剤組成物。
【請求項１４】
金属または樹脂とゴムとの加硫接着に用いられる請求項１記載の水性加硫接着剤組成物。
【請求項１５】
ゴムがニトリルゴム、水素化ニトリルゴムまたはアクリルゴムである請求項１４記載の水性加硫接着剤組成物。
【請求項１６】
請求項１記載の水性加硫接着剤組成物で加硫接着されたゴムと金属または樹脂との複合体。
【請求項１７】
水不溶性フェノール樹脂のメチルエチルケトン溶液と水溶性高分子物質水溶液とから調製されたフェノール樹脂エマルジョン。
【発明の詳細な説明】
【技術分野】  本発明は、水性加硫接着剤組成物に関する。さらに詳しくは、人体や環境に有害な有機溶剤の使用量を著しく低減せしめた水性加硫接着剤組成物に関する。
【背景技術】  金属または樹脂とニトリルゴム、アクリルゴム等のゴムとの複合体を製造する際には、フェノール樹脂系の加硫接着剤が用いられる。フェノール樹脂系接着剤には、アルコール溶性と水溶性のものとがあり、アルコール溶性フェノール樹脂接着剤は、フェノールとホルマリンとを塩基性触媒の存在下で反応させ、減圧脱水した後アルコールに溶解する。保存性を良くするために酸で中和し、粉末状充填剤が配合される。使用前には、ヘキサメチレンテトラミン、ベンゼンスルホン酸、ｐ−トルエンスルホン酸等の硬化剤が添加される。接着に際しては、被着面に接着剤を塗布した後、塗布面を重ね合せて常温放置すると、強固な不溶不融の接着層が形成される。
特開昭５３−１０２３５９号公報には、（ａ）実質上水不溶性のフェノール樹脂、（ｂ）水、（ｃ）有機カップリング溶媒および（ｄ）ポリビニルアルコールをフェノール樹脂の水性分散体を生成させるのに十分な温度および時間で混合するフェノール樹脂水性分散液の製造法が記載されており、その際フェノール樹脂をポリビニルアルコールの水−カップリング溶媒混合物の溶液に添加すると共にその混合物をせん断的攪拌に付する方法がとられている。
また、カップリング溶媒としては、エタノール、ｎ−プロパノール、イソプロパノール、エチレングリコールのモノブチルエーテル、モノイソブチルエーテル、モノメチルエーテルアセテート、ジエチレングリコールのモノブチルエーテル、モノエチルエーテルアセテート、プロピレングリコールモノプロピルエーテル、メトキシアセトン等が用いられると述べられている。これらのカップリング剤溶媒は、水との混和性が完璧であり、フェノール樹脂は８０重量％溶液の形成が可能であると述べられている。
しかしながら、このようなフェノール樹脂水性分散液の製造法では、この公開公報に記載されている如く、固形分濃度４５重量％というような高濃度、高粘度状態においては安定なエマルジョンを形成することができても、実際の分散粒径はかなり大きく、これを水で希釈して使用しようとすると沈殿を生ずる事態ともなり、またそこで用いられるカップリング溶媒の使用目的は、分散粒径が小さく、粒度分布の狭い良質なエマルジョンを形成させるというよりも、金属表面への漏れ性を改善し、クレーターのない皮膜を形成させることにあると考えられる。
【発明の開示】
本発明の目的は、水と完全な混和性を有する有機溶剤の代りに水と部分的に混和性を有するメチルエチルケトンを用い、しかもそれの使用量を著しく低減せしめた、金属とゴムとの加硫接着などに好適に用いられる水性加硫接着剤組成物を提供することにある。
かかる本発明の目的は、水不溶性フェノール樹脂のメチルエチルケトン溶液と水溶性高分子物質水溶液とから調製されたフェノール樹脂エマルジョンおよびフェノール樹脂用硬化剤を含有する水性加硫接着剤組成物によって達成される。
水不溶性フェノール樹脂としては、実際にはフェノール、ｍ−クレゾール、ｐ−クレゾール、ｐ−第３ブチルフェノール等のフェノール性水酸基に対してｏ−位および／またはｐ−位に２個または３個の置換可能な核水素原子を有するフェノール類またはこれらの混合物、好ましくはコールタールより得られるクレゾール３異性体混合物からｏ−クレゾールを初留として除いた残渣のｍ−クレゾールとｐ−クレゾールとの混合物とホルムアルデヒドとを、塩酸、しゅう酸、マレイン酸等の酸性触媒の存在下で反応させることにより得られるノボラック型フェノール樹脂が、それ単独であるいはレゾール型フェノール樹脂との混合物として用いられる。
レゾール型フェノール樹脂が併用される場合には、ノボラック型フェノール樹脂１００重量部当り約２００重量部以下、好ましくは４０〜７０重量部の割合で用いられ、硬化速度の短縮、皮膜耐久性の向上といった効果がもたらされる。ただし、約２００重量部以上の併用は、液の安定性および接着性が低下するようになり好ましくない。なお、レゾール型フェノール樹脂がノボラック型フェノール樹脂の硬化剤として作用することは、先に本出願人によって見出されている（特開平１０−１２１０２０号公報）。ここで用いられるレゾール型フェノール樹脂は、フェノール、ｐ−クレゾール、ｍ−クレゾール、ｐ−第３ブチルフェノール等のフェノール性水酸基に対してｏ−位および／またはｐ−位に２個または３個の置換可能な核水素原子を有するフェノール類またはそれらの混合物とホルムアルデヒドとを、水酸化ナトリウム、水酸化バリウム、アンモニア、第３級アミン等の塩基性触媒の存在下において縮合反応することによって得られるフェノール樹脂である。
この特許公開公報では、ノボラック型フェノール樹脂およびそれの硬化剤としてのレゾール型フェノール樹脂とは、アセトン、メチルエチルケトン等のケトン類やメタノール、エタノール等のアルコール類中に約５〜２０重量％の固形分濃度で溶解させた有機溶剤溶液として調製されて用いられると記載されており、この有機溶剤溶液がそのまま加硫接着剤組成物として金属に塗布され、ＮＢＲまたはアクリルゴムとの加硫接着に用いられているのに対し、本発明では後述の如く濃度約４０〜６０重量％のメチルエチルケトン溶液が調製されるものの、それは直接加硫接着剤として用いられるのではなく、フェノール樹脂エマルジョンの調製のために用いられる。
水不溶性フェノール樹脂のメチルエチルケトン溶液は、メチルエチルケトン溶剤量を最小にすると共にフェノール樹脂を完全に溶解させ得る約４０〜６０重量％の濃度の溶液として用いられる。メチルエチルケトン溶液の調製は、室温条件下に約１〜２時間攪拌することにより行われる。
一方、水溶性高分子物質水溶液としては、ポリビニルアルコール、アセトアセチル基（−ＯＣＯＣＨ２ＣＯＣＨ３）変性ポリビニルアルコール、ポリビニルピロリドン、各種ポリビニルエーテル、ポリアクリル酸、ポリメタクリル酸等が、約５〜２０重量％の水溶液として用いられる。中でも、けん化度が６０〜９９モル％、好ましくは８５〜９１モル％のポリビニルアルコールが好んで用いられる。また、耐温水性向上の観点からは、けん化度（水酸基、アセチル基、アセトアセチル基合計量中の水酸基の割合）が５０〜９９．５モル％、変性度（水酸基、アセチル基、アセトアセチル基合計量中のアセトアセチル基の割合）０．０５〜２０モル％、重合度が３００〜４０００のアセトアセチル基変性ポリビニルアルコールを用いることが好ましい。
ポリビニルアルコール水溶液またはアセトアセチル基変性ポリビニルアルコール水溶液の調製は、室温、攪拌条件下の水中にポリビニルアルコールまたはアセトアセチル基変性ポリビニルアルコールを徐々に添加し、添加終了後に約８０〜９０℃に昇温してから約１〜２時間この温度で攪拌し続け、室温迄温度を下げることにより行われる。
フェノール樹脂エマルジョンの調製は、前記の如き水不溶性フェノール樹脂のメチルエチルケトン溶液と水溶性高分子物質水溶液とをせん断的高速攪拌可能なホモジナイザ、ホモミキサ等を用いて攪拌することにより行われる。より具体的には、上記メチルエチルケトン溶液を攪拌しながら水溶性高分子物質水溶液を徐々に添加しつつ攪拌回転数を上げ、さらに水を徐々に加えながら攪拌回転数を上げることにより、固形分濃度が５．２〜３１重量％のフェノール樹脂エマルジョンが得られる。このとき、フェノール樹脂が５〜２５重量％、好ましくは１０〜２０重量％、（アセトアセチル基変性）ポリビニルアルコール等の水溶性高分子物質が０．２〜６重量％、好ましくは３〜５重量％、メチルエチルケトンが３〜４０重量％、好ましくは１０〜２０重量％、そして残部が水となるような比率で混合される。メチルエチルケトンに代えて、メチル−ｎ−プロピルケトン、メチル−ｎ−ブチルケトン、メチルイソブチルケトン等を用いることもできる。
水溶性高分子としてアセトアセチル基変性ポリビニルアルコールを用いた場合には、上記フェノール樹脂エマルジョンに有機金属化合物を０．０１〜３重量％、好ましくは０．０２〜０．５重量％の割合で添加することにより、さらなる耐水性の向上を図ることができる。有機金属化合物としては、ジヒドロキシチタンビスラクテート、ジプロポキシチタンビス（トリエタノールアミン）、ジルコニルアセテート等の水溶性の有機チタン化合物、有機ジルコニウム化合物が用いられる。
このようにして調製されたフェノール樹脂エマルジョンには、フェノール樹脂用硬化剤が添加される。フェノール樹脂用硬化剤としては、フェノール樹脂としてノボラック型フェノール樹脂が用いられた場合、レゾール型フェノール樹脂がそれの硬化剤となり得ること前述の如くであるが、一般にはヘキサメチレンテトラミン、ベンゼンスルホン酸、ｐ−トルエンスルホン酸等が用いられ、好ましくはヘキサメチレンテトラミンがフェノール樹脂エマルジョン１００重量部当り約０．１〜５重量部、好ましくは約０．４〜１．５重量部の割合で用いられる。その際、ヘキサメチレンテトラミンと共に水を用いることが好ましく、水はフェノール樹脂エマルジョン１００重量部当り約１０００重量部以下、好ましくは約８０〜２００重量部用いられ、水溶性高分子物質としてアセトアセチル基変性ポリビニルアルコールを用いた場合には約１００〜２００重量部の割合で用いられる。フェノール樹脂エマルジョンへのフェノール樹脂用硬化剤（および水）の添加は、これらの各成分を数分間攪拌することによって行われ、そこに、水性加硫接着剤組成物を形成させる。
このようにして調製された水性加硫接着剤組成物は、ステンレス鋼、軟鋼、アルミニウム、アルミニウムダイキャスト、銅、マグネシウム等の金属上またはポリアミド（ナイロン）、ポリエステル（ポリエチレンテレフタレート、ポリブチレンテレフタレート）等の樹脂上に、これを浸漬、噴霧、刷毛塗り、ロールコート等の一般的な方法により塗布し、室温乃至約１００℃で数分間程度乾燥した後、約１５０〜２２０℃で約５〜１５分間程度焼付処理し、そこに未加硫のニトリルゴムコンパウンド、水素化ニトリルゴムコンパウンドまたはアクリルゴムコンパウンドを接合させ、ゴムの種類に応じた加硫温度で加圧加硫が行われる。ニトリルゴムコンパウンドとしてはイオウまたはイオウ供与性化合物、有機過酸化物等を加硫剤または架橋剤とするコンパウンドが、水素化ニトリルゴムコンパウンドとしては有機過酸化物等を架橋剤とするコンパウンドが、またアクリルゴムコンパウンドとしては各種架橋性基を共重合させたアクリル共重合体ゴムおよびそれに対応する加硫剤または架橋剤を用いたコンパウンドをそれぞれ用いることができる。
【発明を実施するための最良の形態】  次に、実施例について本発明を説明する。
【実施例１】  メチルエチルケトン（２０℃における水に対する溶解度２７％）５００ｇを攪拌しながら、そこにノボラック型フェノール樹脂（大日本インキ化学製品フェノライトＴＤ−２１０６）５００ｇを徐々に添加し、添加終了後約１〜２時間攪拌を継続し、完全に溶解させた（フェノール樹脂溶液ａ）。
これとは別に、常温の水９００ｇを攪拌しながら、そこにポリビニルアルコール（日本合成化学製品ＧＬ−０５；けん化度８６．５〜８９．０）１００ｇを徐々に添加し、添加終了後約１時間かけて８５℃迄昇温させ、さらにその温度を保ちながら１時間攪拌して完全に溶解させた後、室温迄戻した。
前記ノボラック型フェノール樹脂５０重量％メチルエチルケトン溶液３００ｇを、せん断的高速攪拌可能なホモジナイザを用いて約５０００ｒｐｍの攪拌速度で攪拌しながら、上記ポリビニルアルコール１０重量％水溶液５００ｇを徐々に添加しつつ回転数を約１２０００ｒｐｍ迄上げ、さらに水２００ｇを徐々に加えながら回転数を約１６０００ｒｐｍ迄上げ、その後約３分間この回転数で高速攪拌して、フェノール樹脂エマルジョンを調製した。
このようにして得られたフェノール樹脂エマルジョン（固形分濃度２０重量％）５３３ｇ、ヘキサメチレンテトラミン４．５ｇおよび水４６２．５ｇを混合し、数分間攪拌して、水性加硫接着剤組成物（有機溶剤含有率７．９５％）を調製した。この水性加硫接着剤組成物を、リン酸亜鉛処理したＳＰＣＣ鋼板試験片（厚さ１６ｍｍ）上に塗布し、８０℃で３分間乾燥させ、水を蒸発させた後、１７５℃、１０分間の焼付処理を行った。そこに、下記配合例ＩまたはＩＩの未加硫ゴムコンパウンドを置き、１８０℃、６分間の加圧加硫を行い、ゴム層厚さ２ｍｍのゴム金属複合体を得た。
（配合例Ｉ）
ＮＢＲ（ＪＳＲ製品Ｎ２３７）                              １００重量部
ＳＲＦカーボンブラック                                      ９３  〃
ジオクチルフタレート                                        １５  〃
亜鉛華                                                        ５  〃
ステアリン酸                                                  ３  〃
老化防止剤（大内新興化学製品ノクラック２２４）                １  〃
テトラメチルチウラムジサルファイド                            １  〃
メルカプトベンゾチアゾール                                    １  〃
ジチオカルバミン酸亜鉛                                    ０．８  〃
イオウ                                                    ０．２  〃
（配合例ＩＩ）
活性塩素含有アクリルゴム（ユニマテック製品ＰＡ４０２）    １００重量部
ＨＡＦカーボンブラック                                      ４０  〃
粉末状シリカ                                                  ２  〃
マイクロクリスタリンワックス                                  ６  〃
ステアリン酸                                                  ３  〃
４，４′−ビス（２，２′−ジメチルベンジル）ジフェニルアミン  ２  〃
イオウ                                                        １  〃
ステアリン酸ナトリウム                                    ３．５  〃
【実施例２】  メチルエチルケトン３３０ｇを攪拌しながら、そこにノボラック型フェノール樹脂（群栄化学製品ＰＳＦ−２８０３）３５０ｇおよびレゾール型フェノール樹脂（同社製品レヂトップＰＬ−２１０８；固形分濃度４７重量％メチルエチルケトン溶液）３２０ｇを徐々に添加し、添加終了後約１〜２時間攪拌を継続し、完全に溶解させた（フェノール樹脂溶液ｂ）。
実施例１において、フェノール樹脂溶液ａの代わりにフェノール樹脂溶液ｂが同量用いられ、フェノール樹脂エマルジョンの調製、水性加硫接着剤組成物の調製（有機溶剤含有率７．９５％）およびゴム金属積層体の作製が行われた。
【実施例３】  メチルエチルケトン３３０ｇを攪拌しながら、そこにノボラック型フェノール樹脂（フェノライトＴＤ−２１０６）３５０ｇを徐々に添加し、添加終了後約１〜２時間攪拌を継続し、完全に溶解させた。その後レゾール型フェノール樹脂（レヂトップＰＬ−２１０８；固形分濃度４７重量％メチルエチルケトン溶液）３２０ｇを添加し、数分間混合、攪拌した（フェノール樹脂溶液ｃ）。
実施例１において、フェノール樹脂溶液ａの代わりにこのフェノール樹脂溶液ｃを同量用い、フェノール樹脂エマルジョンの調製、水性加硫接着剤組成物の調製（有機溶剤含有率７．９５％）およびゴム金属積層体の作製が行われた。
【実施例４】  常温の水９００ｇを攪拌しながら、そこにアセトアセチル基変性ポリビニルアルコール（日本合成化学製品ゴーセファイマーＺ−３２０；けん化度９３モル％、変性度５．７モル％）１００ｇを徐々に添加し、添加終了後約１時間かけて８５℃迄昇温させ、さらにその温度を保ちながら１時間攪拌して完全に溶解させた後、室温迄戻した。
実施例１において用いられたフェノール樹脂溶液ａ４００ｇを、せん断的高速攪拌可能なホモジナイザを用いて約５０００ｒｐｍの攪拌速度で攪拌しながら、上記アセトアセチル基変性ポリビニルアルコール１０重量％水溶液２５０ｇを徐々に添加しつつ回転数を約１２０００ｒｐｍ迄上げ、さらに水３５０ｇを徐々に加えながら回転数を約１６０００ｒｐｍ迄上げ、その後約３分間この回転数で高速攪拌して、フェノール樹脂エマルジョンを調製した。
このようにして得られたフェノール樹脂エマルジョン（固形分濃度２２．５重量％）４００ｇ、ヘキサメチレンテトラミン４．５ｇおよび水５９５．５ｇを混合し、数分間攪拌して、水性加硫接着剤組成物（有機溶剤含有率８％）を調製した。この水性加硫接着剤組成物をを用いて、実施例１と同様にゴム金属複合体を得た。
【実施例５】  実施例４において、フェノール樹脂溶液ａの代わりに実施例３において用いられたフェノール樹脂溶液ｃが同量用いられた。
【実施例６】  実施例４において、フェノール樹脂溶液ａの代わりにフェノール樹脂溶液ｃが同量用いられ、またフェノール樹脂エマルジョンを調製後、さらにジヒドロキシチタンビスラクテート２ｇを添加し、約３０００ｒｐｍで約３分間攪拌したものが用いられた。
参考例
実施例１において、加硫接着剤組成物としてノボラック型フェノール樹脂（フェノライトＴＤ−２１０６）９０ｇ、ヘキサメチレンテトラミン４．５ｇおよびメタノール９０５．５ｇからなる溶剤系加硫接着剤組成物（有機溶剤含有率９０．６％）が用いられた。
以上の各実施例および参考例で得られたゴム金属複合体について、初期、温水（８０℃）浸漬、７０時間後および１４０時間後の接着強度（ＪＩＳ  Ｋ−６２５６  ９０°剥離試験に準ずる方法による）およびゴム残留面積率（同法による）をそれぞれ測定した。得られた結果は、次の表１（配合例Ｉ）および表２（配合例ＩＩ）に示される。
2004072201.tif 000002
2004072201.tif 000003
2004072201.tif 000004
また、フェノール樹脂エマルジョンのメジアン径を粒度分布計（ＨＯＲＩＢＡ製ＬＡ−９１０）で測定したところ、いずれの配合例にあっても０．３〜０．５μｍ（実施例１〜２）または０．３〜０．６μｍ（実施例３〜６）であった。なお、特開昭５３−１０２３５９号公報に倣い、ポリビニルアルコール（日本合成化学製品ＧＬ−０５）を２０重量％メタノール水溶液に溶かし、その溶液を高速せん断攪拌（５０００ｒｐｍ）しながらノボラック型フェノール樹脂粉末（フェノライトＴＤ−２１０）を徐々に添加し、回転数を１６０００ｒｐｍ迄上げて３分間攪拌して得られたフェノール樹脂エマルジョン（組成：フェノール樹脂９２．５部、ＰＶＡ７．５部、水９７．６部、メタノール２４．４部；固形分濃度４５重量％）についてもメジアン径を測定したところ、２．５〜７．５μｍであった。
実施例１は、参考例に匹敵する初期接着強度および初期ゴム残留面積率を示しており、人体や環境に対して有害である有機溶剤の含有率を大幅に削減しながら、有機溶剤系と同等の初期接着性を示している。ノボラック型フェノール樹脂とレゾール型フェノール樹脂とが併用された実施例２および実施例３は、温水に対する改善された接着強度およびゴム残留面積率を示している。
実施例４は、耐温水接着性についても参考例に匹敵する接着強度およびゴム残留面積率を示しており、人体や環境に対して有害である有機溶剤の含有率を大幅に削減しながら、有機溶剤系と同等の耐温水接着性を示している。ノボラック型フェノール樹脂とレゾール型フェノール樹脂とが併用された実施例５および実施例６も、耐温水接着性の点で良好な接着強度およびゴム残留面積率を示しており、特に実施例６は、有機金属化合物を併用することにより、参考例とほぼ同等の接着強度およびゴム残留面積率を示している。
また、各実施例のフェノール樹脂エマルジョンも、良質に形成されていることが分る。
【産業上の利用可能性】  本発明に係る水性加硫接着剤組成物の形成に用いられるフェノール樹脂エマルジョンにおいては、水不溶性フェノール樹脂を予め高濃度のメチルエチルケトン溶液として用いることにより、人体や環境に有害な有機溶剤であるメチルエチルケトンの使用量を必要最低限量におさえることができ、しかもメチルエチルケトン溶液を用いることで良質のエマルジョンを形成させることができる。メチルエチルケトンは、水と部分的に混和する有機溶剤であり（２０℃における水への溶解度２７％）、これに代えて水と完全な混和性を有する特開昭５３−１０２３５９号公報記載の有機カップリング溶媒等を用いると、水溶性高分子物質水溶液と混合したとき、水溶性の有機溶剤だけが水に溶けて、フェノール樹脂自体は析出してゲル化するため、フェノール樹脂粉末を直接水溶液中に分散させるのと同じになってしまい、良質のエマルジョンを到底形成し得ない。これに対して、メチルエチルケトンを用いた場合には、フェノール樹脂がメチルエチルケトン溶液としてエマルジョン化されるので、分散粒径が小さく、粒度分布の狭い均一で良質なフェノール樹脂エマルジョンを形成することができる。
このフェノール樹脂エマルジョンにヘキサメチレンテトラミンを添加した本発明の水性加硫接着剤組成物は、前記各実施例の結果に示される如く、前記参考例の有機溶剤（メタノール）タイプの加硫接着剤組成物を用いた場合と比較して、同等程度の接着性を示すゴム金属複合体を与えながら、水性加硫接着剤組成物中に含まれるメチルエチルケトン量を組成物中１０重量％以下に迄低減せしめることを可能としている。
さらに、水溶性高分子としてアセトアセチル基変性ポリビニルアルコールを用いた水性加硫接着剤組成物は、前記参考例の有機溶剤（メタノール）タイプの加硫接着剤組成物を用いた場合と比較して、同等程度に近い耐温水接着性を与えることができる。
【手続補正書】
【提出日】平成16年5月11日(2004.5.11)
【手続補正００１】
【補正対象書類名】特許請求の範囲
【補正対象項目名】全文
【補正方法】変更
【補正の内容】
【特許請求の範囲】
【請求項１】
水不溶性フェノール樹脂のメチルエチルケトン溶液と水溶性高分子物質水溶液とから調製されたフェノール樹脂エマルジョンおよびフェノール樹脂用硬化剤を含有してなり、メチルエチルケトン含有量が１０重量％以下である水性加硫接着剤組成物。
【請求項２】
水不溶性フェノール樹脂が５〜２５重量％、水溶性高分子物質が０．２〜６重量％、メチルエチルケトンが３〜４０重量％、そして残部が水となる混合比率を有するフェノール樹脂エマルジョンが用いられた請求項１記載の水性加硫接着剤組成物。
【請求項３】
（削除）
【請求項４】
水不溶性フェノール樹脂がノボラック型フェノール樹脂またはそれとレゾール型フェノール樹脂との混合物である請求項１記載の水性加硫接着剤組成物。
【請求項５】
ノボラック型フェノール樹脂１００重量部当り２００重量部以下のレゾール型フェノール樹脂が併用された請求項４記載の水性加硫接着剤組成物。
【請求項６】
水不溶性フェノール樹脂が濃度４０〜６０重量％のメチルエチルケトン溶液として用いられた請求項１記載の水性加硫接着剤組成物。
【請求項７】
水溶性高分子物質がポリビニルアルコールである請求項１記載の水性加硫接着剤組成物。
【請求項８】
水溶性高分子物質がアセトアセチル基変性ポリビニルアルコールである請求項１記載の水性加硫接着剤組成物。
【請求項９】
さらに有機金属化合物が添加された請求項５記載の水性加硫接着剤組成物。
【請求項１０】
フェノール樹脂用硬化剤がヘキサメチレンテトラミンである請求項１記載の水性加硫接着剤組成物。
【請求項１１】
ヘキサメチレンテトラミンがフェノール樹脂エマルジョン１００重量部当り０．１〜５重量部の割合で用いられた請求項１０記載の水性加硫接着剤組成物。
【請求項１２】
ヘキサメチレンテトラミンと共に水が用いられた請求項１０記載の水性加硫接着剤組成物。
【請求項１３】
水がフェノール樹脂エマルジョン１００重量部当り１０００重量部以下の割合で用いられた請求項１２記載の水性加硫接着剤組成物。
【請求項１４】
金属または樹脂とゴムとの加硫接着に用いられる請求項１記載の水性加硫接着剤組成物。
【請求項１５】
ゴムがニトリルゴム、水素化ニトリルゴムまたはアクリルゴムである請求項１４記載の水性加硫接着剤組成物。
【請求項１６】
請求項１記載の水性加硫接着剤組成物で加硫接着されたゴムと金属または樹脂との複合体。
【請求項１７】
水不溶性フェノール樹脂のメチルエチルケトン溶液と水溶性高分子物質水溶液とから調製されたフェノール樹脂エマルジョン。
【手続補正００２】
【補正対象書類名】明細書
【補正対象項目名】０００２
【補正方法】変更
【補正の内容】
【０００２】
モノメチルエーテルアセテート、ジエチレングリコールのモノブチルエーテル、モノエチルエーテルアセテート、プロピレングリコールモノプロピルエーテル、メトキシアセトン等が用いられると述べられている。これらのカップリング剤溶媒は、水との混和性が完璧であり、フェノール樹脂は８０重量％溶液の形成が可能であると述べられている。
しかしながら、このようなフェノール樹脂水性分散液の製造法では、この公開公報に記載されている如く、固形分濃度４５重量％というような高濃度、高粘度状態においては安定なエマルジョンを形成することができても、実際の分散粒径はかなり大きく、これを水で希釈して使用しようとすると沈殿を生ずる事態ともなり、またそこで用いられるカップリング溶媒の使用目的は、分散粒径が小さく、粒度分布の狭い良質なエマルジョンを形成させるというよりも、金属表面への漏れ性を改善し、クレーターのない皮膜を形成させることにあると考えられる。
【発明の開示】
本発明の目的は、水と完全な混和性を有する有機溶剤の代りに水と部分的に混和性を有するメチルエチルケトンを用い、しかもそれの使用量を著しく低減せしめた、金属とゴムとの加硫接着などに好適に用いられる水性加硫接着剤組成物を提供することにある。
かかる本発明の目的は、水不溶性フェノール樹脂のメチルエチルケトン溶液と水溶性高分子物質水溶液とから調製されたフェノール樹脂エマルジョンおよびフェノール樹脂用硬化剤を含有し、メチルエチルケトン含有量が１０重量％以下である水性加硫接着剤組成物によって達成される。
水不溶性フェノール樹脂としては、実際にはフェノール、ｍ−クレゾール、ｐ−クレゾール、ｐ−第３ブチルフェノール等のフェノール性水酸基に対してｏ−位および／またはｐ−位に２個または３個の置換可能な核水素原子を有するフェノール類またはこれらの混合物、好ましくはコールタールより得られるクレゾール３異性体混合物からｏ−クレゾールを初留として除いた残渣のｍ−クレゾールとｐ−クレゾールと




【手続補正書】
【提出日】平成17年6月14日(2005.6.14)
【手続補正１】
【補正対象書類名】特許請求の範囲
【補正対象項目名】全文
【補正方法】変更
【補正の内容】
【特許請求の範囲】
【請求項１】
水不溶性フェノール樹脂のメチルエチルケトン溶液と水溶性高分子物質水溶液とから調製されたフェノール樹脂エマルジョンおよびフェノール樹脂用硬化剤を含有してなり、メチルエチルケトン含有量が10重量％以下である水性加硫接着剤組成物。
【請求項２】
水不溶性フェノール樹脂が5〜25重量％、水溶性高分子物質が0.2〜6重量％、メチルエチルケトンが3〜40重量％、そして残部が水となる混合比率を有するフェノール樹脂エマルジョンが用いられた請求項１記載の水性加硫接着剤組成物。
【請求項３】
水不溶性フェノール樹脂がノボラック型フェノール樹脂またはそれとレゾール型フェノール樹脂との混合物である請求項１記載の水性加硫接着剤組成物。
【請求項４】
ノボラック型フェノール樹脂100重量部当り200重量部以下のレゾール型フェノール樹脂が併用された請求項３記載の水性加硫接着剤組成物。
【請求項５】
水不溶性フェノール樹脂が濃度40〜60重量％のメチルエチルケトン溶液として用いられた請求項１記載の水性加硫接着剤組成物。
【請求項６】
水溶性高分子物質がポリビニルアルコールである請求項１記載の水性加硫接着剤組成物。
【請求項７】
水溶性高分子物質がアセトアセチル基変性ポリビニルアルコールである請求項１記載の水性加硫接着剤組成物。
【請求項８】
さらに有機金属化合物が添加された請求項７記載の水性加硫接着剤組成物。
【請求項９】
フェノール樹脂用硬化剤がヘキサメチレンテトラミンである請求項１記載の水性加硫接着剤組成物。
【請求項１０】
ヘキサメチレンテトラミンがフェノール樹脂エマルジョン100重量部当り0.1〜5重量部の割合で用いられた請求項９記載の水性加硫接着剤組成物。
【請求項１１】
ヘキサメチレンテトラミンと共に水が用いられた請求項９記載の水性加硫接着剤組成物。
【請求項１２】
水がフェノール樹脂エマルジョン100重量部当り1000重量部以下の割合で用いられた請求項１１記載の水性加硫接着剤組成物。
【請求項１３】
金属または樹脂とゴムとの加硫接着に用いられる請求項１記載の水性加硫接着剤組成物。
【請求項１４】
ゴムがニトリルゴム、水素化ニトリルゴムまたはアクリルゴムである請求項１３記載の水性加硫接着剤組成物。
【請求項１５】
請求項１記載の水性加硫接着剤組成物で加硫接着されたゴムと金属または樹脂との複合体。
【請求項１６】
水不溶性フェノール樹脂のメチルエチルケトン溶液と水溶性高分子物質水溶液とから調製されたフェノール樹脂エマルジョン。
【手続補正２】
【補正対象書類名】明細書
【補正対象項目名】全文
【補正方法】変更
【補正の内容】
【発明の詳細な説明】
【技術分野】
【０００１】
本発明は、水性加硫接着剤組成物に関する。さらに詳しくは、人体や環境に有害な有機溶剤の使用量を著しく低減せしめた水性加硫接着剤組成物に関する。
【背景技術】
【０００２】
金属または樹脂とニトリルゴム、アクリルゴム等のゴムとの複合体を製造する際には、フェノール樹脂系の加硫接着剤が用いられる。フェノール樹脂系接着剤には、アルコール溶性と水溶性のものとがあり、アルコール溶性フェノール樹脂接着剤は、フェノールとホルマリンとを塩基性触媒の存在下で反応させ、減圧脱水した後アルコールに溶解する。保存性を良くするために酸で中和し、粉末状充填剤が配合される。使用前には、ヘキサメチレンテトラミン、ベンゼンスルホン酸、p-トルエンスルホン酸等の硬化剤が添加される。接着に際しては、被着面に接着剤を塗布した後、塗布面を重ね合せて常温放置すると、強固な不溶不融の接着層が形成される。
【０００３】
特許文献１には、(a)実質上水不溶性のフェノール樹脂、(b)水、(c)有機カップリング溶媒および(d)ポリビニルアルコールをフェノール樹脂の水性分散体を生成させるのに十分な温度および時間で混合するフェノール樹脂水性分散液の製造法が記載されており、その際フェノール樹脂をポリビニルアルコールの水-カップリング溶媒混合物の溶液に添加すると共にその混合物をせん断的攪拌に付する方法がとられている。
【特許文献１】特開昭５３−１０２３５９号公報
【０００４】
また、カップリング溶媒としては、エタノール、n-プロパノール、イソプロパノール、エチレングリコールのモノブチルエーテル、モノイソブチルエーテル、モノメチルエーテルアセテート、ジエチレングリコールのモノブチルエーテル、モノエチルエーテルアセテート、プロピレングリコールモノプロピルエーテル、メトキシアセトン等が用いられると述べられている。これらのカップリング剤溶媒は、水との混和性が完璧であり、フェノール樹脂は80重量％溶液の形成が可能であると述べられている。
【０００５】
しかしながら、このようなフェノール樹脂水性分散液の製造法では、この公開公報に記載されている如く、固形分濃度45重量％というような高濃度、高粘度状態においては安定なエマルジョンを形成することができても、実際の分散粒径はかなり大きく、これを水で希釈して使用しようとすると沈殿を生ずる事態ともなり、またそこで用いられるカップリング溶媒の使用目的は、分散粒径が小さく、粒度分布の狭い良質なエマルジョンを形成させるというよりも、金属表面への漏れ性を改善し、クレーターのない皮膜を形成させることにあると考えられる。
【発明の開示】
【発明が解決しようとする課題】
【０００６】
本発明の目的は、水と完全な混和性を有する有機溶剤の代りに水と部分的に混和性を有するメチルエチルケトンを用い、しかもそれの使用量を著しく低減せしめた、金属とゴムとの加硫接着などに好適に用いられる水性加硫接着剤組成物を提供することにある。
【課題を解決するための手段】
【０００７】
かかる本発明の目的は、水不溶性フェノール樹脂のメチルエチルケトン溶液と水溶性高分子物質水溶液とから調製されたフェノール樹脂エマルジョンおよびフェノール樹脂用硬化剤を含有し、メチルエチルケトン含有量が10重量％以下である水性加硫接着剤組成物によって達成される。
【発明の効果】
【０００８】
本発明に係る水性加硫接着剤組成物の形成に用いられるフェノール樹脂エマルジョンにおいては、水不溶性フェノール樹脂を予め高濃度のメチルエチルケトン溶液として用いることにより、人体や環境に有害な有機溶剤であるメチルエチルケトンの使用量を必要最低限量におさえることができ、しかもメチルエチルケトン溶液を用いることで良質のエマルジョンを形成させることができる。メチルエチルケトンは、水と部分的に混和する有機溶剤であり(20℃における水への溶解度27％)、これに代えて水と完全な混和性を有する前記特許文献１記載の有機カップリング溶媒等を用いると、水溶性高分子物質水溶液と混合したとき、水溶性の有機溶剤だけが水に溶けて、フェノール樹脂自体は析出してゲル化するため、フェノール樹脂粉末を直接水溶液中に分散させるのと同じになってしまい、良質のエマルジョンを到底形成し得ない。これに対して、メチルエチルケトンを用いた場合には、フェノール樹脂がメチルエチルケトン溶液としてエマルジョン化されるので、分散粒径が小さく、粒度分布の狭い均一で良質なフェノール樹脂エマルジョンを形成することができる。
【０００９】
このフェノール樹脂エマルジョンにヘキサメチレンテトラミンを添加した本発明の水性加硫接着剤組成物は、前記各実施例の結果に示される如く、前記参考例の有機溶剤(メタノール)タイプの加硫接着剤組成物を用いた場合と比較して、同等程度の接着性を示すゴム金属複合体を与えながら、水性加硫接着剤組成物中に含まれるメチルエチルケトン量を組成物中10重量％以下に迄低減せしめることを可能としている。
【００１０】
さらに、水溶性高分子としてアセトアセチル基変性ポリビニルアルコールを用いた水性加硫接着剤組成物は、前記参考例の有機溶剤(メタノール)タイプの加硫接着剤組成物を用いた場合と比較して、同等程度に近い耐温水接着性を与えることができる。
【発明を実施するための最良の形態】
【００１１】
水不溶性フェノール樹脂としては、実際にはフェノール、m-クレゾール、p-クレゾール、p-第3ブチルフェノール等のフェノール性水酸基に対してo-位および／またはp-位に2個または3個の置換可能な核水素原子を有するフェノール類またはこれらの混合物、好ましくはコールタールより得られるクレゾール3異性体混合物からo-クレゾールを初留として除いた残渣のm-クレゾールとp-クレゾールとの混合物とホルムアルデヒドとを、塩酸、しゅう酸、マレイン酸等の酸性触媒の存在下で反応させることにより得られるノボラック型フェノール樹脂が、それ単独であるいはレゾール型フェノール樹脂との混合物として用いられる。
【００１２】
レゾール型フェノール樹脂が併用される場合には、ノボラック型フェノール樹脂100重量部当り約200重量部以下、好ましくは40〜70重量部の割合で用いられ、硬化時間の短縮、皮膜耐久性の向上といった効果がもたらされる。ただし、約200重量部以上の併用は、液の安定性および接着性が低下するようになり好ましくない。なお、レゾール型フェノール樹脂がノボラック型フェノール樹脂の硬化剤として作用することは、先に本出願人によって見出されている。ここで用いられるレゾール型フェノール樹脂は、フェノール、p-クレゾール、m-クレゾール、p-第3ブチルフェノール等のフェノール性水酸基に対してo-位および／またはp-位に2個または3個の置換可能な核水素原子を有するフェノール類またはそれらの混合物とホルムアルデヒドとを、水酸化ナトリウム、水酸化バリウム、アンモニア、第3級アミン等の塩基性触媒の存在下において縮合反応することによって得られるフェノール樹脂である。
【特許文献２】特開平１０−１２１０２０号公報
【００１３】
この特許公開公報では、ノボラック型フェノール樹脂およびそれの硬化剤としてのレゾール型フェノール樹脂とは、アセトン、メチルエチルケトン等のケトン類やメタノール、エタノール等のアルコール類中に約5〜20重量％の固形分濃度で溶解させた有機溶剤溶液として調製されて用いられると記載されており、この有機溶剤溶液がそのまま加硫接着剤組成物として金属に塗布され、NBRまたはアクリルゴムとの加硫接着に用いられているのに対し、本発明では後述の如く濃度約40〜60重量％のメチルエチルケトン溶液が調製されるものの、それは直接加硫接着剤として用いられるのではなく、フェノール樹脂エマルジョンの調製のために用いられる。
【００１４】
水不溶性フェノール樹脂のメチルエチルケトン溶液は、メチルエチルケトン溶剤量を最小にすると共にフェノール樹脂を完全に溶解させ得る約40〜60重量％の濃度の溶液として用いられる。メチルエチルケトン溶液の調製は、室温条件下に約1〜2時間攪拌することにより行われる。
【００１５】
一方、水溶性高分子物質水溶液としては、ポリビニルアルコール、アセトアセチル基(-OCOCH2COCH3)変性ポリビニルアルコール、ポリビニルピロリドン、各種ポリビニルエーテル、ポリアクリル酸、ポリメタクリル酸等が、約5〜20重量％の水溶液として用いられる。中でも、けん化度が60〜99モル％、好ましくは85〜91モル％のポリビニルアルコールが用いられる。また、耐温水性向上の観点からは、けん化度(水酸基、アセチル基、アセトアセチル基合計量中の水酸基の割合)が50〜99.5モル％、変性度(水酸基、アセチル基、アセトアセチル基合計量中のアセトアセチル基の割合)0.05〜20モル％、重合度が300〜4000のアセトアセチル基変性ポリビニルアルコールを用いることが好ましい。
【００１６】
ポリビニルアルコール水溶液またはアセトアセチル基変性ポリビニルアルコール水溶液の調製は、室温、攪拌条件下の水中にポリビニルアルコールまたはアセトアセチル基変性ポリビニルアルコールを徐々に添加し、添加終了後に約80〜90℃に昇温してから約1〜2時間この温度で攪拌し続け、室温迄温度を下げることにより行われる。
【００１７】
フェノール樹脂エマルジョンの調製は、前記の如き水不溶性フェノール樹脂のメチルエチルケトン溶液と水溶性高分子物質水溶液とをせん断的高速攪拌可能なホモジナイザ、ホモミキサ等を用いて攪拌することにより行われる。より具体的には、上記メチルエチルケトン溶液を攪拌しながら水溶性高分子物質水溶液を徐々に添加しつつ攪拌回転数を上げ、さらに水を徐々に加えながら攪拌回転数を上げることにより、固形分濃度が5.2〜31重量％のフェノール樹脂エマルジョンが得られる。このとき、フェノール樹脂が5〜25重量％、好ましくは10〜20重量％、(アセトアセチル基変性)ポリビニルアルコール等の水溶性高分子物質が0.2〜6重量％、好ましくは3〜5重量％、メチルエチルケトンが3〜40重量％、好ましくは10〜20重量％、そして残部が水となるような比率で混合される。メチルエチルケトンに代えて、メチル-n-プロピルケトン、メチル-n-ブチルケトン、メチルイソブチルケトン等を用いることもできる。
【００１８】
水溶性高分子としてアセトアセチル基変性ポリビニルアルコールを用いた場合には、上記フェノール樹脂エマルジョンに有機金属化合物を0.01〜3重量％、好ましくは0.02〜0.5重量％の割合で添加することにより、さらなる耐水性の向上を図ることができる。有機金属化合物としては、ジヒドロキシチタンビスラクテート、ジプロポキシチタンビス(トリエタノールアミン)、ジルコニルアセテート等の水溶性の有機チタン化合物、有機ジルコニウム化合物が用いられる。
【００１９】
このようにして調製されたフェノール樹脂エマルジョンには、フェノール樹脂用硬化剤が添加される。フェノール樹脂用硬化剤としては、フェノール樹脂としてノボラック型フェノール樹脂が用いられた場合、レゾール型フェノール樹脂がそれの硬化剤となり得ること前述の如くであるが、一般にはヘキサメチレンテトラミン、ベンゼンスルホン酸、p-トルエンスルホン酸等が用いられ、好ましくはヘキサメチレンテトラミンがフェノール樹脂エマルジョン100重量部当り約0.1〜5重量部、好ましくは約0.4〜1.5重量部の割合で用いられる。その際、ヘキサメチレンテトラミンと共に水を用いることが好ましく、水はフェノール樹脂エマルジョン100重量部当り約1000重量部以下、好ましくは約80〜200重量部用いられ、水溶性高分子物質としてアセトアセチル基変性ポリビニルアルコールを用いた場合には約100〜200重量部の割合で用いられる。フェノール樹脂エマルジョンへのフェノール樹脂用硬化剤(および水)の添加は、これらの各成分を数分間攪拌することによって行われ、そこに、水性加硫接着剤組成物を形成させる。
【００２０】
このようにして調製された水性加硫接着剤組成物は、ステンレス鋼、軟鋼、アルミニウム、アルミニウムダイキャスト、銅、マグネシウム等の金属上またはポリアミド(ナイロン)、ポリエステル(ポリエチレンテレフタレート、ポリブチレンテレフタレート)等の樹脂上に、これを浸漬、噴霧、刷毛塗り、ロールコート等の一般的な方法により塗布し、室温乃至約100℃で数分間程度乾燥した後、約150〜220℃で約5〜15分間程度焼付処理し、そこに未加硫のニトリルゴムコンパウンド、水素化ニトリルゴムコンパウンドまたはアクリルゴムコンパウンドを接合させ、ゴムの種類に応じた加硫温度で加圧加硫が行われる。ニトリルゴムコンパウンドとしてはイオウまたはイオウ供与性化合物、有機過酸化物等を加硫剤または架橋剤とするコンパウンドが、水素化ニトリルゴムコンパウンドとしては有機過酸化物等を架橋剤とするコンパウンドが、またアクリルゴムコンパウンドとしては各種架橋性基を共重合させたアクリル共重合体ゴムおよびそれに対応する加硫剤または架橋剤を用いたコンパウンドをそれぞれ用いることができる。
【実施例】
【００２１】
次に、実施例について本発明を説明する。
【００２２】
実施例１
メチルエチルケトン(20℃における水に対する溶解度27％)500gを攪拌しながら、そこにノボラック型フェノール樹脂(大日本インキ化学製品フェノライトTD-2106)500gを徐々に添加し、添加終了後約1〜2時間攪拌を継続し、完全に溶解させた(フェノール樹脂溶液a)。
【００２３】
これとは別に、常温の水900gを攪拌しながら、そこにポリビニルアルコール(日本合成化学製品GL-05;けん化度86.5〜89.0)100gを徐々に添加し、添加終了後約1時間かけて85℃迄昇温させ、さらにその温度を保ちながら1時間攪拌して完全に溶解させた後、室温迄戻した。
【００２４】
前記ノボラック型フェノール樹脂50重量％メチルエチルケトン溶液300gを、せん断的高速攪拌可能なホモジナイザを用いて約5000rpmの攪拌速度で攪拌しながら、上記ポリビニルアルコール10重量％水溶液500gを徐々に添加しつつ回転数を約12000rpm迄上げ、さらに水200gを徐々に加えながら回転数を約16000rpm迄上げ、その後約3分間この回転数で高速攪拌して、フェノール樹脂エマルジョンを調製した。
【００２５】
このようにして得られたフェノール樹脂エマルジョン(固形分濃度20重量％)533g、ヘキサメチレンテトラミン4.5gおよび水462.5gを混合し、数分間攪拌して、水性加硫接着剤組成物(有機溶剤含有率7.95％)を調製した。この水性加硫接着剤組成物を、リン酸亜鉛処理したSPCC鋼板試験片(厚さ16mm)上に塗布し、80℃で3分間乾燥させ、水を蒸発させた後、175℃、10分間の焼付処理を行った。そこに、下記配合例IまたはIIの未加硫ゴムコンパウンドを置き、180℃、6分間の加圧加硫を行い、ゴム層厚さ2mmのゴム金属複合体を得た。
(配合例I)
NBR(JSR製品N237)                                 100重量部
SRFカーボンブラック                               93  〃
ジオクチルフタレート                              15  〃
亜鉛華                                             5  〃
ステアリン酸                                       3  〃
老化防止剤(大内新興化学製品ノクラック224)          1  〃
テトラメチルチウラムジサルファイド                 1  〃
メルカプトベンゾチアゾール                         1  〃
ジチオカルバミン酸亜鉛                           0.8  〃
イオウ                                           0.2  〃
(配合例II)
活性塩素含有アクリルゴム(ユニマテック製品PA402)  100重量部
HAFカーボンブラック                               40  〃
粉末状シリカ                                       2  〃
マイクロクリスタリンワックス                       6  〃
ステアリン酸                                       3  〃
4,4′-ビス(2,2′-ジメチルベンジル)ジフェニルアミン 2  〃
イオウ                                             1  〃
ステアリン酸ナトリウム                           3.5  〃
【００２６】
実施例２
メチルエチルケトン330gを攪拌しながら、そこにノボラック型フェノール樹脂(群栄化学製品PSF-2803)350gおよびレゾール型フェノール樹脂(同社製品レヂトップPL-2108；固形分濃度47重量％のメチルエチルケトン溶液)320gを徐々に添加し、添加終了後約1〜2時間攪拌を継続し、完全に溶解させた(フェノール樹脂溶液b)。
【００２７】
実施例1において、フェノール樹脂溶液aの代わりにフェノール樹脂溶液bが同量用いられ、フェノール樹脂エマルジョンの調製、水性加硫接着剤組成物の調製(有機溶剤含有率7.95％)およびゴム金属積層体の作製が行われた。
【００２８】
実施例３
メチルエチルケトン330gを攪拌しながら、そこにノボラック型フェノール樹脂(フェノライトTD-2106)350gを徐々に添加し、添加終了後約1〜2時間攪拌を継続し、完全に溶解させた。その後レゾール型フェノール樹脂(レヂトップPL-2108；固形分濃度47重量％メチルエチルケトン溶液)320gを添加し、数分間混合、攪拌した(フェノール樹脂溶液c)。
【００２９】
実施例1において、フェノール樹脂溶液aの代わりにこのフェノール樹脂溶液cを同量用い、フェノール樹脂エマルジョンの調製、水性加硫接着剤組成物の調製(有機溶剤含有率7.95％)およびゴム金属積層体の作製が行われた。
【００３０】
実施例４
常温の水900gを攪拌しながら、そこにアセトアセチル基変性ポリビニルアルコール(日本合成化学製品ゴーセファイマーZ-320;けん化度93モル％、変性度5.7モル％)100gを徐々に添加し、添加終了後約1時間かけて85℃迄昇温させ、さらにその温度を保ちながら1時間攪拌して完全に溶解させた後、室温迄戻した。
【００３１】
実施例１において用いられたフェノール樹脂溶液a400gを、せん断的高速攪拌可能なホモジナイザを用いて約5000rpmの攪拌速度で攪拌しながら、上記アセトアセチル基変性ポリビニルアルコール10重量％水溶液250gを徐々に添加しつつ回転数を約12000rpm迄上げ、さらに水350gを徐々に加えながら回転数を約16000rpm迄上げ、その後約3分間この回転数で高速攪拌して、フェノール樹脂エマルジョンを調製した。
【００３２】
このようにして得られたフェノール樹脂エマルジョン(固形分濃度22.5重量％)400g、ヘキサメチレンテトラミン4.5gおよび水595.5gを混合し、数分間攪拌して、水性加硫接着剤組成物(有機溶剤含有率8％)を調製した。この水性加硫接着剤組成物をを用いて、実施例１と同様にゴム金属複合体を得た。
【００３３】
実施例５
実施例４において、フェノール樹脂溶液aの代わりに実施例３において用いられたフェノール樹脂溶液cが同量用いられた。
【００３４】
実施例６
実施例４において、フェノール樹脂溶液aの代わりにフェノール樹脂溶液cが同量用いられ、またフェノール樹脂エマルジョンを調製後、さらにジヒドロキシチタンビスラクテート2gを添加し、約3000rpmで約3分間攪拌したものが用いられた。
【００３５】
参考例
実施例1において、加硫接着剤組成物としてノボラック型フェノール樹脂(フェノライトTD-2106)90g、ヘキサメチレンテトラミン4.5gおよびメタノール905.5gからなる溶剤系加硫接着剤組成物(有機溶剤含有率90.6％)が用いられた。
【００３６】
以上の各実施例および参考例で得られたゴム金属複合体について、初期、温水(80℃)浸漬、70時間後および140時間後の接着強度(JIS K-6256 90°剥離試験に準ずる方法による)およびゴム残留面積率(同法による)をそれぞれ測定した。得られた結果は、次の表1(配合例I)および表2(配合例II)に示される。
表１
例           接着強度(N/mm)              ゴム残留面積率(％)      
初期 温水70時間 温水140時間 初期 温水70時間 温水140時間
実施例１  19.2      5.6          4.8      100       0            0
〃  ２  19.4      8.0          5.0      100      20            0
〃  ３  19.1      7.9          5.0      100      10            0
〃  ４  19.3     18.0         16.3      100      90           50
〃  ５  19.3     18.5         17.8      100     100           70
〃  ６  19.2     19.0         18.2      100     100           95
参 考 例  19.3     19.2         19.2      100     100          100
表２
例           接着強度(N/mm)              ゴム残留面積率(％)      
初期 温水70時間 温水140時間 初期 温水70時間 温水140時間
実施例１   9.0      2.5          1.9      100       0            0
〃  ２   9.1      3.0          2.0      100      10            0
〃  ３   8.9      3.4          2.3      100       5            0
〃  ４   9.1      7.3          6.0      100      95           80
〃  ５   9.1      7.7          6.2      100     100           90
〃  ６   9.2      7.7          6.8      100     100          100
参 考 例   9.0      7.7          6.8      100     100          100
【００３７】
また、フェノール樹脂エマルジョンのメジアン径を粒度分布計(HORIBA製LA-910)で測定したところ、いずれの配合例にあっても0.3〜0.5μm(実施例1〜2)または0.3〜0.6μm(実施例3〜6)であった。なお、前記特許文献１に倣い、ポリビニルアルコール(日本合成化学製品GL-05)を20重量％メタノール水溶液に溶かし、その溶液を高速せん断攪拌(5000rpm)しながらノボラック型フェノール樹脂粉末(フェノライトTD-210)を徐々に添加し、回転数を16000rpm迄上げて3分間攪拌して得られたフェノール樹脂エマルジョン(組成:フェノール樹脂92.5部、PVA 7.5部、水97.6部、メタノール24.4部；固形分濃度45重量％)についてもメジアン径を測定したところ、2.5〜7.5μmであった。
【００３８】
実施例1は、参考例に匹敵する初期接着強度および初期ゴム残留面積率を示しており、人体や環境に対して有害である有機溶剤の含有率を大幅に削減しながら、有機溶剤系と同等の初期接着性を示している。ノボラック型フェノール樹脂とレゾール型フェノール樹脂とが併用された実施例2および実施例3は、温水に対する改善された接着強度およびゴム残留面積率を示している。
【００３９】
実施例4は、耐温水接着性についても参考例に匹敵する接着強度およびゴム残留面積率を示しており、人体や環境に対して有害である有機溶剤の含有率を大幅に削減しながら、有機溶剤系と同等の耐温水接着性を示している。ノボラック型フェノール樹脂とレゾール型フェノール樹脂とが併用された実施例5および実施例6も、耐温水接着性の点で良好な接着強度およびゴム残留面積率を示しており、特に実施例6は、有機金属化合物を併用することにより、参考例とほぼ同等の接着強度およびゴム残留面積率を示している。
【００４０】
また、各実施例のフェノール樹脂エマルジョンも、良質に形成されていることが分る。
【国際調査報告】
2004072201.tif 000005
2004072201.tif 000006
2004072201.tif 000007
2004072201.tif 000008
2004072201.tif 000009
2004072201.tif 000010